(57)【要約】【課題】目的・用途の違いに応じて求められる歯磨用顆粒の顆粒強度を簡便に調製することができる歯磨剤用顆粒の製造方法、及びその方法により得られた顆粒を含有する歯磨剤を提供する。【解決手段】下記の工程（１）及び（２）を有する歯磨剤用顆粒の製造方法、及びその方法により得られた顆粒を含有する歯磨剤である。  工程（１）：少なくとも水不溶性粉末材料及び水不溶性無機結合剤を含有する歯磨剤用顆粒を製造する工程  工程（２）：工程（１）で得られた顆粒を、２８〜１００℃で１０時間以上保持する工程【選択図】図１
2010173986.tif 000002
【特許請求の範囲】
【請求項１】
下記の工程（１）及び（２）を有する、歯磨剤用顆粒の製造方法。
工程（１）：少なくとも水不溶性粉末材料及び水不溶性無機結合剤を含有する歯磨剤用顆粒を製造する工程
工程（２）：工程（１）で得られた顆粒を、２８〜１００℃で１０時間以上保持する工程
【請求項２】
水不溶性無機結合剤の平均粒径が１〜９０ｎｍである、請求項１に記載の歯磨剤用顆粒の製造方法。
【請求項３】
水不溶性無機結合剤が、水酸基を有するケイ素系化合物である、請求項１又は２に記載の歯磨剤用顆粒の製造方法。
【請求項４】
水不溶性粉末材料が炭酸カルシウム及び／又は平均粒径が０．１〜１００μｍのシリカである、請求項１〜３のいずれかに記載の歯磨剤用顆粒の製造方法。
【請求項５】
工程（２）において、１〜５０日保持する、請求項１〜４のいずれかに記載の歯磨剤用顆粒の製造方法。
【請求項６】
工程（１）の顆粒を噴霧乾燥法で製造する、請求項１〜５のいずれかに記載の歯磨剤用顆粒の製造方法。
【請求項７】
顆粒の平均粒径が５００μｍ以下である、請求項１〜６のいずれかに記載の歯磨剤用顆粒の製造方法。
【請求項８】
請求項１〜７のいずれかに記載の製造方法により得られた歯磨剤用顆粒を含有する歯磨剤。
【発明の詳細な説明】
【技術分野】
【０００１】
本発明は、歯磨剤用顆粒の製造方法、及びその方法により得られた顆粒を含有する歯磨剤に関する。
【背景技術】
【０００２】
近年、虫歯や歯周病の原因となる歯垢を効率よく除去し、その効果を触知できるような顆粒を配合した歯磨剤が知られている。これらの顆粒は、歯の表面のエナメル質や歯肉等に傷を与えないようするために、実質的に球状凝集粒子とされ、薬剤、酵素剤、研磨剤等の機能性材料を含有させたものや、その視覚的効果を狙ったものがある。
これらの顆粒の結合剤としてはメチルセルロース、カルボキシメチルセルロース等の水溶性結合剤やワックス等の有機系結合剤が知られている。有機系結合剤を用いると、比較的容易に粒子強度を高めることができるが、一方で、顆粒の弾性が増す為、顆粒の崩壊する際の感触が変化し、口腔内で違和感が生じる等の問題があった。
【０００３】
そこで、本出願人は、かかる問題点を解消した歯磨剤として、ゼオライト等の水不溶性粉末材料を水不溶性無機結合剤で結着させて得られる顆粒入りの歯磨剤を提案した（特許文献１参照）。この歯磨剤は、水不溶性粉末材料を水不溶性結合剤で造粒し、一定の大きさと強度を保持した顆粒を配合したものであるため、口腔内において顆粒を触知でき、効果感を認識でき、しかも異物感をほとんど感ずることがなく、研磨力が増強されたものである。
しかしながら、口腔内における顆粒の触知や触感に関してはより多様な要望があり、それに対応するためには、その目的・用途に応じて、顆粒強度をその都度調整する必要がある。しかしながら、特定の顆粒強度を得るためには、歯磨用顆粒の構成成分の検討や、顆粒の調製法の検討をその都度行わなければならず、多大なる時間と労力を要するものであった。
【先行技術文献】
【特許文献】
【０００４】
【特許文献１】特開平１−２９９２１１号公報
【発明の概要】
【発明が解決しようとする課題】
【０００５】
本発明は、目的・用途の違いに応じて求められる歯磨用顆粒の顆粒強度を簡便に調整することができる歯磨剤用顆粒の製造方法、及びその方法により得られた顆粒を含有する歯磨剤を提供することを課題とする。
【課題を解決するための手段】
【０００６】
本発明者らは、水不溶性無機結合剤と水不溶性粉末材料とを含有する歯磨剤用顆粒を、特定条件下でエージングすることにより、上記課題を解決しうることを見出した。
すなわち、本発明は、次の〔１〕及び〔２〕を提供する。
〔１〕下記の工程（１）及び（２）を有する、歯磨剤用顆粒の製造方法。
工程（１）：少なくとも水不溶性粉末材料及び水不溶性無機結合剤を含有する歯磨剤用顆粒を製造する工程
工程（２）：工程（１）で得られた顆粒を、２８〜１００℃で１０時間以上保持する工程
〔２〕前記〔１〕の製造方法により得られた顆粒を含有する歯磨剤。
【発明の効果】
【０００７】
本発明によれば、目的・用途の違いに応じて求められる歯磨用顆粒の顆粒強度を簡便に調整することができる歯磨剤用顆粒の製造方法、及びその方法により得られた顆粒を含有する歯磨剤を提供することができる。
【図面の簡単な説明】
【０００８】
【図１】実施例１で得られた顆粒の断面を示す走査型電子顕微鏡（ＳＥＭ）写真である。外殻部は水不溶性無機結合剤（コロイダルシリカ）が主体であり、中心部分は炭酸カルシウムが主体である。
【図２】実施例及び比較例におけるエージングの温度及び時間の変化による、顆粒強度の増加率の変化を示したグラフである。
【発明を実施するための形態】
【０００９】
本発明の歯磨剤用顆粒の製造方法は、下記の工程（１）及び（２）を有することを特徴とする。
工程（１）：少なくとも水不溶性粉末材料及び水不溶性無機結合剤を含有する歯磨剤用顆粒を製造する工程
工程（２）：工程（１）で得られた顆粒を、２８〜５０℃で１０時間以上保持する工程
以下、本発明方法に用いられる成分及び工程について順次説明する。
【００１０】
［水不溶性粉末材料］
本発明に用いられる水不溶性粉末材料に特に制限はないが、炭酸カルシウム及び／又は平均粒径が０．１〜１００μｍのシリカが好ましい。この水不溶性粉末材料は、歯の研磨剤ないし清掃剤として機能するものである。これらの中で、炭酸カルシウムは弱アルカリ性であり、歯垢除去力等の清掃効果が優れているために、より好ましい。
水不溶性粉末材料は、１種単独で又は２種以上を組み合わせて用いることができるが、歯磨剤が弱アルカリ性で安定性に影響を与えるおそれがある場合や、炭酸カルシウムがその他の配合成分と反応するおそれがある場合は、シリカを単独で使用することができる。
【００１１】
水不溶性粉末材料として炭酸カルシウムを用いる場合、その平均粒径は、顆粒崩壊後の歯の汚れ除去力及び異物感を感じさせないという観点から、好ましくは０．１〜２０μｍ、より好ましくは０．５〜１０μｍ、更に好ましくは１〜５μｍである。この平均粒径はレーザー回折／散乱式粒度分布測定装置で測定することができる。
また、炭酸カルシウムの比表面積は、汚れ除去力の観点から、１〜１０ｍ2／ｇが好ましく、２〜８ｍ2／ｇがより好ましい。なお、この比表面積はＮ2ガス吸着によるＢＥＴ法により求めることができる。
【００１２】
水不溶性粉末材料として前記シリカを用いる場合、その平均粒径は、前記と同様の観点から、好ましくは０．１〜１００μｍ、より好ましくは０．５〜５０μｍ、更に好ましくは１〜２０μｍ、特に好ましくは５〜１５μｍである。
水不溶性粉末材料の平均粒径を前記範囲にするためには、平均粒径が１０μｍ以下の低研磨性の粒子を造粒して、平均粒径を前記範囲内に調整することもできる。このように調整することにより、歯の表面に強く吸着した着色ペリクルを除くための十分な研磨力を生じさせて歯を白くすることができ、また、顆粒の崩壊後は、研磨力が減少し、長時間の歯磨き操作でも歯を傷つけない（低為害性）という特徴を付与することができる。
また、通常の歯の汚れ除去力（研磨力）を期待して用いられる平均粒径１０μｍ以上のものであっても、造粒により初期研磨力が増強されて歯の汚れ除去力を高めることができ、歯磨き操作とともに顆粒は崩壊して一次粒子となるので歯をほとんど傷つけることはないと考えられる。
【００１３】
［水不溶性無機結合剤］
本発明において、水不溶性無機結合剤は、水不溶性粉末材料を適度に崩壊させるために用いられる。この水不溶性無機結合剤は、後述する工程（II）の水スラリー乾燥時に、好ましくは水スラリーを噴霧乾燥する時に、水分の蒸発に伴って顆粒表面に集積し、顆粒の外殻を形成し、顆粒の強度を高める機能を有する。水不溶性無機結合剤の種類と、その量を調整することにより、顆粒の崩壊強度を適宜調整することができる。
水不溶性無機結合剤は特に限定されず、水酸基を有するケイ素系化合物、アルミニウム系化合物、カルシウム系化合物、マグネシウム系化合物等を使用することができる。その具体例としては、コロイダルシリカ、メタケイ酸アルミン酸マグネシウム、合成ケイ酸アルミニウム、ケイ酸カルシウム、ベントナイト、モンモリロナイト、カオリン、水酸化アルミニウムゲル、アルミナゾル、合成ヒドロタルサイト、炭酸マグネシウム、酸化マグネシウム、水酸化マグネシウム等の水不溶性無機化合物が挙げられる。
これらの中では、水酸基を有するケイ素系化合物、アルミニウム系化合物が好ましく、中でも噴霧造粒法における操作性等の点から、コロイダルシリカ、メタケイ酸アルミン酸マグネシウム、合成ケイ酸アルミニウム、ケイ酸カルシウム、アルミナゾルがより好ましく、コロイダルシリカ等の水酸基を有するケイ素系化合物が特に好ましい。
なお、前記の水不溶性無機結合剤の例示において、コロイダルシリカのように水を含有する物質があるが、本発明において水不溶性無機結合剤とは、水を除いた実質的な無機結合物質を意味する。
【００１４】
前記の水不溶性無機結合剤は、単独で使用することができるが、２種以上を組み合せて使用することもできる。例えば、接着性が強くて顆粒強度を向上させる結合剤（例えば、コロイダルシリカ、アルミナゾル）と、顆粒の賦型性を向上させる結合剤（例えば、メタケイ酸アルミン酸マグネシウム、合成ケイ酸アルミニウム）とを組み合せて使用することにより、所定の強度を維持しつつ、粉末材料の種類、量を自在に変化させた、種々の顆粒を得ることができる。
水不溶性無機結合剤の平均粒径は、所望の崩壊強度を得る観点から、好ましくは１〜９０ｎｍ、より好ましくは３〜７０ｎｍ、より好ましくは５〜５０ｎｍ、更に好ましくは７〜４０ｎｍ、特に好ましくは８〜３０ｎｍである。
【００１５】
このような平均粒径を有する水不溶性無機結合剤を用いることにより、所望の崩壊強度を有する顆粒が得られる理由は定かではないが、水不溶性無機結合剤が形成する顆粒の外殻に関連していることが考えられる。本発明では、このような顆粒を特定条件下で更にエージングすることによって、顆粒の強度を増加しうることを見出した。エージングによって顆粒強度が増加する理由は定かではないが、図２に示すように、温度が高いほど顆粒強度の増加率が高く、かつ、２８℃以上で増加率が顕著に高くなる傾向にあることから、外殻を形成している水溶性無機結合剤による結合力が反応等により強固になっているものと考えられる。
水不溶性無機結合剤の平均粒径が１００ｎｍ以下であれば、後述する工程（II）の水スラリー乾燥時に、水分の蒸発に伴って顆粒表面に移動する水不溶性無機結合剤が、水不溶性粉末材料の隙間を移動し易くなることが予想される。その結果、顆粒外殻層の厚みが厚くなり、所望の崩壊強度を有する顆粒が得られるものと推察される。よって、水不溶性無機結合剤の平均粒径の上限は、好ましくは１００ｎｍ以下、より好ましくは７０ｎｍ以下、より好ましくは５０ｎｍ以下、より好ましくは４０ｎｍ以下、更に好ましくは３０ｎｍ以下、特に好ましくは２０ｎｍ以下となる。
一方、水不溶性無機結合剤の平均粒径が１ｎｍ以上であれば、顆粒外殻層の厚みが厚くなり、所望の崩壊強度を有する顆粒が得られるものと推察される。よって、水不溶性無機結合剤の平均粒径の下限は、好ましくは１ｎｍ以上、より好ましくは３ｎｍ以上、より好ましくは５ｎｍ以上、より好ましくは７ｎｍ以上、更に好ましくは８ｎｍ以上、特に好ましくは９ｎｍ以上となる。
【００１６】
［他の配合成分］
本発明においては、本発明の目的を損わない範囲内で、前記水不溶性無機結合剤以外の他の結合剤を添加することができる。他の結合剤としては、水不溶性有機結合剤や水不溶性繊維等が挙げられる。
水不溶性有機結合剤としては、水不溶性かつ溶剤可溶性であるか、又は多価金属により水不溶性となる油脂や高分子、又は一般に接着剤に用いられる熱可塑性樹脂や熱硬化性樹脂等の樹脂を用いることができる。
水不溶性有機結合剤として使用できる油脂としては、ワックス、パラフィン、ステアリン酸、ステアリン酸マグネシウム、ステアリン酸カルシウム等の高級脂肪酸、及びそれらの塩等が挙げられる。
水不溶性有機結合剤として使用できる高分子や樹脂としては、（i）アクリル酸、アクリル酸エステル、メタクリル酸、メタクリル酸エステル、ヒドロキシメタクリル酸エステル、スチレン、酢酸ビニル、ビニルピロリドン、マレイン酸エステル、メチルビニルエーテル、α−オレフィン等の単独重合体、及びそれらの共重合体等、（ii）キサンタンガム、デキストリン、ゼラチン等の多糖類、及びそれらの誘導体、（iii）ゴム系ラテックス等が挙げられる。
また、水不溶性繊維としては、例えばセルロース、ヘミセルロース、リグニン、キチン等が挙げられ、これらの中では、顆粒の歯垢除去性の点からセルロースが特に好ましい。
歯磨剤用顆粒中の水不溶性繊維の含有量は、歯垢除去性の点から、１〜３０質量％、特に２〜２０質量％含有するのが適当である。
【００１７】
［歯磨剤用顆粒］
本発明の歯磨剤用顆粒中の水不溶性粉末材料の含有量は、崩壊性、顆粒崩壊後の研磨力及び歯への損傷防止という観点から、６０〜９０質量％が好ましく、６５〜８８質量％がより好ましく、７０〜８８質量％が更に好ましい。
歯磨剤用顆粒中の水不溶性無機結合剤の含有量は、顆粒の崩壊強度の観点から、１０〜４０質量％が好ましく、１２〜３５質量％がより好ましく、１２〜３０質量％が更に好ましい。また、任意成分である水不溶性有機結合剤の含有量は、崩壊感触の観点から、３重量％以下が好ましく、２重量％以下がより好ましく、配合しないことが最も好ましい。
【００１８】
［歯磨剤用顆粒の製造方法］
本発明の歯磨剤用顆粒は、下記工程（１）、（２）を有する方法により製造される。
工程（１）：少なくとも水不溶性粉末材料及び水不溶性無機結合剤を含有する歯磨剤用顆粒を製造する工程
工程（２）：工程（１）で得られた顆粒を、２８〜１００℃で１０時間以上保持する工程
工程（１）の歯磨剤用顆粒の製造方法に特に制限はないが、以下の工程（I）及び（II）を含む方法によれば、効率的に製造することができる。
工程（I）：水不溶性粉末材料と水不溶性無機結合剤を混合し、固形分が４０〜７０重量％の水スラリーを調製する工程
工程（II）：工程（I）で得られた水スラリーを乾燥して、前記水不溶性無機結合剤を１０〜４０重量％（固形分含量換算）含有する顆粒を得る工程
【００１９】
［工程（I）］
工程（I）は、水不溶性粉末材料と水不溶性無機結合剤を混合し、固形分が４０〜７０重量％の水スラリーを調製する工程である。
水不溶性無機結合剤がコロイダルシリカ等の場合では、水不溶性無機結合剤中に水が含まれているため、場合によっては更に水を添加する必要がないことがあるが、通常は、水スラリーの見掛け粘度を調整する観点から、別途に水を添加することが好ましい。
水の配合量は、生産性と所望の顆粒強度を得る観点から、水不溶性無機結合剤中の水も含めて、水スラリー中における固形分濃度が４０〜７０質量％になるように調整することが好ましく、４５〜６５質量％になるように調整することがより好ましく、５０〜６５質量％になるように調整することが更に好ましい。
工程（I）における各成分の混合は、公知の方法で行うことができるが、例えば、バッチ式、連続式、セミバッチ式の何れであってもよい。その際、混合温度は５〜４０℃が好ましい。混合時間は固形分濃度がある程度均一になる時間であれば特に制限はないが、通常１０〜３００分、好ましくは１５〜１２０分である。
【００２０】
［工程（II）］
工程（II）は、工程（I）で得られた水スラリーを乾燥して、水不溶性無機結合剤を固形分含量換算で１０〜４０重量％含有する顆粒を得る工程である。
乾燥法は、水スラリーの水分を除去できる方法であれば特に制限はないが、生産性の観点から、噴霧乾燥機、流動層乾燥機を用いる方法が好ましく、得られる顆粒の崩壊強度や顆粒の真球度及び熱効率の観点から、噴霧乾燥法がより好ましい。また、水スラリーの微粒化装置としては、圧力噴霧ノズルを採用することが好ましい。
【００２１】
向流式噴霧乾燥塔は、乾燥塔上部から水スラリーを噴霧して微粒化し、乾燥塔下部から熱風を供給して、両者を向流接触させ、乾燥塔底部から乾燥した顆粒を取り出す装置である。乾燥塔内のガス温度は、熱効率の観点から、好ましくは１００〜２５０℃、より好ましくは１２０〜２３０℃であり、更に好ましくは１４０〜２１０℃である。噴霧乾燥により得られる顆粒の物性は、水スラリー組成や噴霧乾燥条件等を調整することにより制御することができる。
乾燥工程、特に噴霧乾燥工程において、水スラリーが噴霧された時点では、水不溶性粉末材料と水不溶性無機結合剤が一体となった液滴が形成されているが、その液滴が乾燥する際に、水分の蒸発と共に液滴が小さくなり、同時に水不溶性無機結合剤が、水分の蒸発に伴って液滴内部から液滴表面に移動、集積し、顆粒の外殻を形成するものと考えられる。すなわち、このようにして得られた顆粒は、水不溶性無機結合剤が内部よりも表面近傍に多く存在する構造を有するため、適度な崩壊強度を有する顆粒を得ることができるものと考えられる。
【００２２】
［工程（２）］
上記工程（I）及び（II）を含む方法により、工程（１）の歯磨剤用顆粒が得られるが、工程（２）では、この工程（１）で得られた顆粒を、２８〜１００℃で１０時間以上保持してエージング処理する。
工程（１）の処理は、保持時間を短縮する観点から、好ましくは３０℃以上、より好ましくは３２℃以上、更に好ましくは３５℃以上であり、熱源コストを削減する観点から、好ましくは８０℃以下、より好ましくは６０℃以下、より好ましくは４５℃以下、更に好ましくは４０℃以下である。
また、保持時間は、保持時間の選択や、所望する顆粒強度の増加率等により適宜決定しうるが、生産性や保管コスト等の観点から、好ましくは１〜５０日、より好ましくは２日〜４０日、更に好ましくは４日〜３５日、特に好ましくは７日〜３０日である。
工程（２）のエージング処理により、顆粒の崩壊強度を１２０〜２００％程度増大させることができる。ここで、水不溶性粉末材料が炭酸カルシウムの場合には、１３０〜２００％程度増大させることができる。このため、本発明によれば、目的・用途に応じて、顆粒強度を目的とする範囲に簡便に調整することができる。
【００２３】
［歯磨剤用顆粒の特性］
歯磨剤用顆粒の崩壊強度は、歯磨剤に配合して使用したとき、口の中での顆粒を触知でき、歯垢除去効果を認識できるにもかかわらず、異物感をほとんど感ずることなく、また歯のエナメル質を傷つけることなく研磨力を発揮させる観点から、好ましくは６〜２０ｇ／個（顆粒１個あたり６〜２０ｇの荷重で崩壊）、より好ましくは１０〜２０ｇである。
なお、崩壊強度は、微小圧縮試験機（株式会社島津製作所製、商品名：ＭＣＴＭ−５００）を用いて平均粒径付近の顆粒を１０個〜２０個測定した平均値で表される。
本発明方法により得られた歯磨剤用顆粒の平均粒径は、十分な研磨力を有し、顆粒崩壊後は、研磨力が低下して長時間の歯磨き操作でも歯を傷つけないようにする観点から、好ましくは５００μｍ以下、より好ましくは５０〜５００μｍ、更により好ましくは７５〜３００μｍである。
なお、平均粒径は、ＪＩＳ標準ふるいを用いて、ふるい分け法による重量分布について幾可平均径を算出し、これを平均粒径とする。
上記したような平均粒径及び崩壊強度を有する顆粒は、水不溶性無機結合剤の種類、配合量、及び製造条件を適宜変化させることによって製造することができる。
【００２４】
［歯磨剤］
本発明方法により得られた顆粒は、歯磨剤中に好ましくは１〜５０重量％、より好ましくは３〜３０重量％配合される。前記組成の顆粒を配合した歯磨剤を使用すると、口腔内で顆粒の触知ができて、みぞれ状の感触（シャリシャリ感）を与えるが、徐々に崩壊していき、清掃効果感を認知できるという特徴を有する。
歯磨剤の調製は常法により行うことができる。この際、歯磨剤に通常使用される他の成分、例えば、粘結剤、湿潤剤、甘味剤、界面活性剤、防腐剤、香料、薬用成分、その他一般に使用されている、歯磨用研磨剤、賦形剤等を配合することができる。
粘結剤としては、カルボキシメチルセルロースナトリウム、ポリアクリル酸ナトリウム、ヒドロキシエチルセルロース、増粘性シリカ、モンモリロナイト、カラギーナン、アルギン酸ナトリウム、グアガム、ペクチン等が挙げられる。
湿潤剤としては、ソルビット、プロピレングリコール１，３ブチレングリコール、エチレングリコール、ポリエチレングリコール、ポリプロピレングリコールキシキリット、マルチット、ラクチット、エリスリトール等が挙げられ、甘味剤としては、サッカリンナトリウム、ステピオサイド、タイマチン、アスパラチルフェニルアラニンメチルエステル等が挙げられる。
【００２５】
界面活性剤としては、アシルグルタミン酸ナトリウムやアシルサルコシン酸ナトリウム等のアシルアミノ酸の塩酸、ラウリルリン酸ナトリウム等のアルキルリン酸の塩類、蔗糖脂肪酸エステル、ソルビタン脂肪酸エステル、ポリオキシエチレン脂肪酸エステル等が挙げられる。
防腐剤としては、パラベン、ｐ−オキシ安息香酸メチル、ｐ−オキシ安息香酸エチル、ｐ−オキシ安息香酸プロピル、ｐ−オキシ安息香酸ブチル、安息香酸ナトリウム等が挙げられる。
香料としては、メントール及びメントールを含む天然物；バジル、カンファー、キャラウェイ、カルダモン、コリアンダー、ゼラニウム、ジンジャー、ローレル、ラベンダー、メース、ナツメグ、ペッパー、ローズ、ローズマリー、タイム、イランイラン、ジャスミン、バニラ、ヒソップ、ラバンジン、オリス、キャロットシード、ダバナ、エレミ、オスマンタスの精油及び抽出物；ボルネオール及びその誘導体；ヘリオトロピン；α−、β−、γ−、δ−イオノン及びこれらの誘導体；チモール、バニリン、エチルバニリン、マルトール並びにエチルマルトール等が挙げられる。
【００２６】
薬用成分としては、虫歯予防剤、抗微生物剤、ビタミン、酵素、抗炎症剤等が挙げられ、具体的には、フッ化ナトリウム、フッ化錫、モノフルオロリン酸ナトリウム、ビタミンＥ、ビタミンＣ、デキストラナーゼ、ムタナーゼ、塩化ナトリウム、グリチルレチン酸、アズレン、β−グリチルレチン酸、ジヒドコレステロール、クロルヘキシジン、エピジヒドコレステロール、イソプロピルメチルフェノール、トリクロロカルバニリド、ハロカルバン、ヒノキチオール、アラントイン、トラネキサム酸、プロポリス、塩化セチルピリジニウム等が挙げられる。
上記成分は、単独で又は２種以上を組み合わせて使用することができる。
【実施例】
【００２７】
実施例１
（１）顆粒の製造（工程（１））
表１に示す配合割合で、炭酸カルシウム（商品名：トヨホワイト、東洋電化工業株式会社製、平均粒径約２μｍ、比表面積約４ｍ2／ｇ）と、コロイダルシリカ（商品名：スノーテックスＳ、日産化学工業株式会社製、固形分：３０．５％、平均粒径：９．５ｎｍ）と、セルロース（商品名：ＫＣフロックＷ−４００Ｇ、日本製紙ケミカル株式会社製、平均粒径：約２４μm）と、水とを、ディスパー翼（型式：ＨＳ−Ｐ３、アシザワ・ニロアトマイザー株式会社製）で混合し、水スラリーを得た（工程（１））。なお、水スラリー調製は、先ず混合槽に水を投入し、次いでコロイダルシリカを投入し、次に炭酸カルシウムを添加し、更にセルロースを添加し、混合することによって行った（水スラリー固形分：５８質量％）。
得られた水スラリーを送風温度１９０℃で噴霧乾燥し、平均粒径２６８μｍ，崩壊強度１２．０ｇ／個の顆粒を得た。得られた顆粒の断面を示す走査型電子顕微鏡（ＳＥＭ）写真を図１に示す。
（２）エージング処理（工程（２））
噴霧乾燥して得られた顆粒の一部をポリエチレンのチャック付き袋（商品名：ユニパック）に入れ、温度３０℃の条件下で7日保管した。
【００２８】
実施例２〜６及び比較例１〜６
実施例１の工程（１）で得られた顆粒を、表１に示す条件でエージング処理した結果を、表１に示す。
【００２９】
実施例７
（１）顆粒の製造（工程（１））
表１に示す配合割合で、シリカ粉末（商品名：ゼオデント１２４、三晶株式会社製、平均粒径約９μｍ）と前記コロイダルシリカ（商品名：スノーテックスＳ）と水とを、前記ディスパー翼（型式：ＨＳ−Ｐ３）で混合し、水スラリーを得た（工程（１））。なお、水スラリー調製は、先ず混合槽に水を投入し、次いでコロイダルシリカを投入し、次にシリカ粉末を添加し、混合することによって行った（水スラリー固形分：５２質量％）。
得られた水スラリーを送風温度１９０℃で噴霧乾燥し、平均粒径２２０μｍ，崩壊強度６．５ｇ／個の顆粒を得た。
（２）エージング処理（工程（２））
実施例１（２）と同様に行った。
【００３０】
実施例８〜９及び比較例７〜８
実施例７の工程（１）で得られた顆粒を、表１に示す条件でエージング処理した結果を、表１に示す。
【００３１】
実施例及び比較例で得られた顆粒を評価するために、顆粒を下記の組成の歯磨剤に配合できることを確認した。
（歯磨剤組成）
（質量％）
顆粒剤                    １５．０
ポリエチレングリコール    １０．５
ソルビット液              ３０．０
イオタカラギーナン          ２．０
ラウリル硫酸ナトリウム      １．２
サッカリンナトリウム        ０．１
パラベン                    ０．１
香料                        ０．８
水                            残量  
計                    １００．０
【００３２】
【表１】
2010173986.tif 000003
【００３３】
表１の結果を分かり易くするために、実施例及び比較例におけるエージングの温度及び時間の変化による、顆粒強度の増加率の変化を図２に示す。
図２から、エージングの保持時間が同じであれば、保持温度が高い方が顆粒強度の増加率が高くなることが分かる。
【図２】
2010173986.tif 000004
【図１】
2010173986.tif 000005